(57)【要約】【課題】寸法特性が非常に優れた石英ガラス管の製造【解決手段】中空石英ガラス素材１を下記の工程１により拡管して得た中空石英ガラス中間体２を、下記の工程２により延伸して石英ガラス管３を得る石英ガラス管の製造方法。  工程１：中空石英ガラス素材１にダイス４中心に対して相対的な回転を与えつつ、中空石英ガラス素材１の少なくとも一部を加熱した後、中空石英ガラス素材１をダイス４に挿入して中空石英ガラス中間体２を得る工程であって、中空石英ガラス素材１の内部を加圧し、中空石英ガラス素材１の外面がダイス４内面に接触するまで拡管する工程  工程２：中空石英ガラス中間体２にその軸中心周りに回転を与えつつ、中空石英ガラス中間体２の少なくとも一部を加熱し、延伸する工程【選択図】  図１
2008266060.tif 000002
【特許請求の範囲】
【請求項１】
中空石英ガラス素材を下記の工程１により拡管して得た中空石英ガラス中間体を、下記の工程２により延伸して石英ガラス管を得る石英ガラス管の製造方法。
工程１：
中空石英ガラス素材にダイス中心に対して相対的な回転を与えつつ、中空石英ガラス素材の少なくとも一部を加熱した後、中空石英ガラス素材をダイスに挿入して中空石英ガラス中間体を得る工程であって、中空石英ガラス素材の内部を加圧し、中空石英ガラス素材の外面がダイス内面に接触するまで拡管する工程
工程２：
中空石英ガラス中間体にその軸中心周りに回転を与えつつ、中空石英ガラス中間体の少なくとも一部を加熱し、延伸する工程
【請求項２】
請求項１に記載の石英ガラス管の製造方法の工程１において、中空石英ガラス素材の外径（ｍｍ）および内径（ｍｍ）をそれぞれＯＤ0およびＩＤ0とし、中空石英ガラス中間体の外径（ｍｍ）および内径（ｍｍ）をそれぞれＯＤ1およびＩＤ1とするとき、下記（１）式の関係を満たす条件で拡管する石英ガラス管の製造方法。
１．０＜（ＯＤ0／ＩＤ0）／（ＯＤ1／ＩＤ1）  ・・・（１）
【請求項３】
請求項１または２に記載の石英ガラス管の製造方法の工程２において、中空石英ガラス中間体の内部を加圧して延伸する石英ガラス管の製造方法。
【請求項４】
請求項３に記載の石英ガラス管の製造方法の工程２において、中空石英ガラス中間体の外径（ｍｍ）および内径（ｍｍ）をそれぞれＯＤ1およびＩＤ2とし、石英ガラス管の外径（ｍｍ）および内径（ｍｍ）をそれぞれＯＤ2およびＩＤ2とするとき、下記の（２）式の関係を満たす条件で延伸する石英ガラス管の製造方法。
１．０＜（ＯＤ1／ＩＤ1）／（ＯＤ2／ＩＤ2）≦１．５・・・（２）
【請求項５】
ダイスの中空石英ガラス素材と接触する部分が、かさ密度１．５Ｍｇ／ｍ3以下の炭素材で構成されている請求項１から４までのいずれかに記載の石英ガラス管の製造方法。
【発明の詳細な説明】
【技術分野】
【０００１】
本発明は、非円率および偏肉率の小さい石英ガラス管の製造方法に関する。
【背景技術】
【０００２】
現在、光通信システムにおいては、光通信の更なる高速化・大容量化のため、波長多重（ＷＤＭ：Ｗａｖｅｌｅｎｇｔｈ  Ｄｉｖｉｓｉｏｎ  Ｍｕｌｔｉｐｌｅｘｉｎｇ）数の増大および使用波長領域の拡大が進められている。そして、波長多重光伝送システムにおいて使用される光ファイバは、特に偏波モード分散といった厳しい光学特性が要求される。
【０００３】
一般的に光ファイバプリフォームは、主としてＭＣＶＤ法（Ｍｏｄｉｆｉｅｄ  Ｃｈｅｍｉｃａｌ  Ｖａｐｏｒ  Ｄｅｐｏｓｉｔｉｏｎ  Ｍｅｔｈｏｄ；内付け法）、ＶＡＤ法（Ｖａｐｏｒ  Ｐｈａｓｅ  Ａｘｉａｌ  Ｄｅｐｏｓｉｔｉｏｎ  Ｍｅｔｈｏｄ；気相軸付け法、ＯＶＤ法（Ｏｕｔｓｉｄｅ  Ｖａｐｏｒ  Ｐｈａｓｅ  Ｄｅｐｏｓｉｔｉｏｎ  Ｍｅｔｈｏｄ；外付け法）により製造される。光ファイバは、この光ファイバプリフォームを高速で線引きすることによって得られる。
【０００４】
ＭＣＶＤ法の場合には、まずサブストレイト管と呼ばれる比較的肉厚の小さい石英ガラス管を使用し、光ファイバのコアに相当する部分をＭＣＶＤ法により内付けしてコアロッドを作製する。光ファイバプリフォームは、コアロッドをクラッド管と呼ばれる石英ガラス管に挿入し、これらを加熱して一体化することによって製造される。尚、コアロッドとクラッド管とを一体化する技術は、ＶＡＤ法やＯＶＤ法で製作されたコアロッドをクラッド管と一体化する場合にも用いられる。
【０００５】
ＭＣＶＤ法では、石英ガラス管（サブストレイト管）の内面に光ファイバのコアになる部分を形成し、その後、コラップスによりサブストレイト管が中実化され、光ファイバのコアに相当する部分が作製される。サブストレイト管の偏肉率、非円率等の寸法特性が悪いと、コア部を楕円化し、光ファイバの光学特性に影響を与え、最終的に得られた光ファイバの偏波モード分散が悪化する。従って、サブストレイト管には、偏肉率、非円率等の高い寸法特性が要求される。
【０００６】
石英ガラス管を製造する方法として、例えば、特許文献１には、石英ガラス素管を１６００〜３０００℃で加熱延伸もしくは加熱加圧延伸する際の石英ガラス素管の外径（Ｄｏ）と内径（Ｄｉ）の比（Ｄｏ／Ｄｉ）と延伸後の石英ガラス管の外径（ｄｏ）と内径（ｄｉ）の比（ｄｏ／ｄｉ）が、（Ｄｏ／Ｄｉ）／（ｄｏ／ｄｉ）＝１．０〜１．５となるように内圧を制御し、ダイスを用いることなく石英ガラス素管を延伸して石英ガラス管を製造する方法が提案されている。
【０００７】
【特許文献１】特開平７−１０９１３６号公報
【発明の開示】
【発明が解決しようとする課題】
【０００８】
特許文献１に記載の方法では、石英ガラス素管の外径（Ｄｏ）と内径（Ｄｉ）の比（Ｄｏ／Ｄｉ）と延伸後の石英ガラス管の外径（ｄｏ）と内径（ｄｉ）の比が（Ｄｏ／Ｄｉ）／（ｄｏ／ｄｉ）＞１．５となる条件で石英ガラス管を製造すると、石英ガラス管の厚さ誤差（肉厚変動、即ち、偏肉）が大きくなり、温度条件によっては石英ガラス管が破裂することもあるとされている。
【０００９】
従って、この方法では、石英ガラス素管のサイズおよび延伸後の石英ガラス管のサイズの選択幅が極めて小さく、非常に限られた範囲内でしか石英ガラス管を製造することができず、実用上の課題を残している。
【００１０】
本発明は、上記の問題を解決するためになされたものであり、石英ガラス素管のサイズおよび延伸後の石英ガラス管のサイズの選択自由度が大きく、偏肉率、非円率といった寸法特性が非常に優れた石英ガラス管の製造方法を提供することを目的としている。
【課題を解決するための手段】
【００１１】
本発明は、上記の課題を解決するためになされたものであり、下記の（ａ）に示す石英ガラス管の製造方法を要旨とする。
【００１２】
（ａ）中空石英ガラス素材を下記の工程１により拡管して得た中空石英ガラス中間体を、下記の工程２により延伸して石英ガラス管を得る石英ガラス管の製造方法。
【００１３】
工程１：
中空石英ガラス素材にダイス中心に対して相対的な回転を与えつつ、中空石英ガラス素材の少なくとも一部を加熱した後、中空石英ガラス素材をダイスに挿入して中空石英ガラス中間体を得る工程であって、中空石英ガラス素材の内部を加圧し、中空石英ガラス素材の外面がダイス内面に接触するまで拡管する工程
【００１４】
工程２：
中空石英ガラス中間体にその軸中心周りに回転を与えつつ、中空石英ガラス中間体の少なくとも一部を加熱し、延伸する工程
【００１５】
なお、上記の工程１においては、中空石英ガラス素材の外径（ｍｍ）および内径（ｍｍ）をそれぞれＯＤ0およびＩＤ0とし、中空石英ガラス中間体の外径（ｍｍ）および内径（ｍｍ）をそれぞれＯＤ1およびＩＤ1とするとき、下記（１）式の関係を満たす条件で拡管するのが望ましい。
１．０＜（ＯＤ0／ＩＤ0）／（ＯＤ1／ＩＤ1）  ・・・（１）
【００１６】
また、上記の工程２においては、中空石英ガラス中間体の内部を加圧して延伸してもよい。この場合、中空石英ガラス中間体の外径（ｍｍ）および内径（ｍｍ）をそれぞれＯＤ1およびＩＤ2とし、石英ガラス管の外径（ｍｍ）および内径（ｍｍ）をそれぞれＯＤ2およびＩＤ2とするとき、下記の（２）式の関係を満たす条件で延伸するのが望ましい。
１．０＜（ＯＤ1／ＩＤ1）／（ＯＤ2／ＩＤ2）≦１．５・・・（２）
【００１７】
ダイスの中空石英ガラス素材と接触する部分は、かさ密度１．５Ｍｇ／ｍ3以下の炭素材で構成されているのが望ましい。
【発明の効果】
【００１８】
本発明によれば、偏肉率、非円率といった寸法特性が非常に優れた石英ガラス管を製造することができる。特に、本発明の望ましい態様によれば、石英ガラス素管のサイズおよび延伸後の石英ガラス管のサイズの選択自由度が大きい。
【発明を実施するための最良の形態】
【００１９】
図１は、本発明の拡管工程の一例を示す模式図であり、（ａ）は拡管途中の状態を示す図であり、（ｂ）は拡管終了の状態を示す図である。また、図７は、本発明の延伸工程の一例を示す模式図であり、（ａ）は延伸開始時の状態を示す図であり、（ｂ）は延伸途中の状態を示す図である。
【００２０】
本発明の石英ガラス管の製造方法は、例えば、中空石英ガラス素材１にダイス４中心に対して相対的な回転を与えつつ、中空石英ガラス素材１の少なくとも一部を加熱炉５により加熱した後、中空石英ガラス素材の内部を加圧しつつ、ダイス４に挿入し、中空石英ガラス中間体２を得る拡管工程（図１（ａ）および（ｂ）参照。）、および、中空石英ガラス中間体２にその軸中心周りに回転を与えつつ、中空石英ガラス中間体２の少なくとも一部を加熱炉５により加熱し、延伸もしくは加圧しつつ、延伸して石英ガラス管３を得る延伸工程（図７（ａ）および（ｂ）参照。）で構成される。拡管工程および延伸工程それぞれについて、以下に詳しく説明する。
【００２１】
＜拡管工程＞
図示は省略するが、中空石英ガラス素材とダミーとの溶着は、例えば、以下のようにして行なわれる。即ち、中空石英ガラス素材１の左端とダミー６とを溶着した後、チャック８でダミー６を保持しつつ、回転を与え、中空石英ガラス素材１の右端を加熱炉５に挿入する。一方、チャック９でダミー７を保持しつつ、回転を与え、ダミー７を加熱炉５の反対側から挿入する。そして、加熱炉５内で中空石英ガラス素材１の右端とダミー７の左端とを加熱しつつ、密着させ、両者を溶着する。
【００２２】
そして、図１（ａ）に示すように、中空石英ガラス素材１は、ダミー６、７を介して移動可能な一対のチャック８、９に回転可能な状態で保持されることになる。なお、ダミー６は、中空形状を有し、その後端には、例えば、密閉ホルダ１０が設置され、その後方には加圧装置（図示しない）が設置される。加圧装置は、窒素、空気等の加圧用ガスを中空石英ガラス素材１内に導入することにより加圧可能な手段を備えている。
【００２３】
中空石英ガラス素材１は、チャック８、９により回転が与えられつつ、加熱炉５に挿入され、その少なくとも一部が所定の温度にまで加熱され軟化される。この状態で、中空石英ガラス素材１は、内部から加圧され、ダイス４によって形成される空間部において、中空石英ガラス素材１の外面がダイス４の内面に接触するまで拡径される。図１（ｂ）に示すように、この状態でチャック８、９を図面右方向に移動させ、中空石英ガラス中間体２を製造する。
【００２４】
このとき、加熱炉内は、不活性ガス雰囲気とするのが望ましい。炉内の酸化防止のためである。加熱炉５に導入する不活性ガスの量は、製造する石英ガラス中間体２の寸法にもよるが、５０〜２００（Ｌ／ｍｉｎ）であることが望ましい。不活性ガスの量が５０（Ｌ／ｍｉｎ）未満の場合、接触域を十分に不活性雰囲気にすることが困難となる。このため、ダイス（通常炭素材からなる）が消耗しやすくなり、炭素材と石英ガラスとの反応を抑制できず、ＳｉＣの発生が発生しやすくなる。その結果、不純物による汚染、加熱炉５の劣化等が懸念される。不活性ガスの量が２００（Ｌ／ｍｉｎ）を超える場合には、不活性ガスにより加熱炉内の温度が低下し、加熱が不十分となるおそれがある。不活性ガスの種類は、特に限定されないが、アルゴン、ヘリウム、窒素などが好ましい。
【００２５】
ここで、中空石英ガラス素材の外径（ｍｍ）および内径（ｍｍ）をそれぞれＯＤ0およびＩＤ0とし、中空石英ガラス中間体の外径（ｍｍ）および内径（ｍｍ）をそれぞれＯＤ1およびＩＤ1とするとき、下記（１）式の関係を満たす条件で拡管するのが望ましい。
１．０＜（ＯＤ0／ＩＤ0）／（ＯＤ1／ＩＤ1）  ・・・（１）
【００２６】
これは、中空石英ガラス素材１を炉内へ送り込む速度よりも、中空石英ガラス中間体２を引き抜く速度の方を速くしなければ、中空石英ガラス素材１から中空石英ガラス中間体２に変形する領域で座屈する可能性があるからである。
【００２７】
なお、中空石英ガラス素材１の外周はダイスで拘束されているため、寸法精度が極端に低下したり、石英ガラス中間体２が破裂するといった問題は生じにくいが、上記（１）式の上限は、５．０以下とするのが望ましい。
【００２８】
図１（ａ）および（ｂ）では、中空石英ガラス素材１の左端から加圧する構成の装置が示されているが、加圧は、中空石英ガラス中間体２のダミー７を中空形状とし、ダミー７の右端に密閉ホルダを設置し、加圧装置により、中空石英ガラス中間体２の右端から加圧する構成の装置であってもよい。
【００２９】
中空石英ガラス素材１および中空石英ガラス中間体２の回転速度は、製造する石英ガラス中間体２の寸法によるが、１０〜３０（ｒｐｍ）とすることが望ましい。回転速度が１０（ｒｐｍ）未満の場合には、中空石英ガラス素材１の均熱性が損なわれ、石英ガラス管３の目標肉厚が薄い場合には寸法精度が低下しやすくなる。しかし、回転速度が３０（ｒｐｍ）を超える場合には、遠心力の影響が大きくなり、石英ガラス管３の製造が困難になり、寸法精度に悪影響を及ぼす。
【００３０】
入側チャック８の回転速度と出側チャック９の回転速度とは、基本的に速度差を持たせないことが望ましい。また速度差を持たせる場合は１（ｒｐｍ）以下とする。さもなければ、製造中に石英ガラス管の捻れが生じるからである。
【００３１】
図２は、図１に示す拡管工程に用いることができるダイスの一例を示す模式図であり、（ａ）はダイス入側から見た平面図であり、（ｂ）は（ａ）のＡ−Ａ断面図である。図３は、図１に示す拡管工程に用いることができるダイスの他の例を示す模式図であり、（ａ）はダイス入側から見た平面図であり、（ｂ）は（ａ）のＢ−Ｂ断面図である。
【００３２】
図２は、ダイス４−１の断面方向の内面形状が円形のものを示しており、図３は、ダイス４−２の断面方向の内面形状が六角形のものを示している。これらの内面には、中空石英ガラス素材１が中空石英ガラス中間体２に成形される際に、石英ガラスの外面が接触し、中空石英ガラス中間体２の外径が制御される。
【００３３】
図２および３のいずれのダイス４−１、４−２においても、石英ガラスとの反応を防止するために、ダイスの内面から不活性ガスを導入できる機構を有するのが望ましい。また、石英ガラス管の外表面傷を抑えるべく、ダイスの内面形状は、石英ガラスとの摺擦を抑制できるものが望ましい。具体的には、図３に示すような六角形の他、三角形、四角形、八角形のような多角形はもとより、星形のような完全な多角形からずれたような形状でも良い。
【００３４】
図４は、本発明の拡管工程の他の例を示す模式図である。図５は、図４に示す拡管工程に用いることができるダイスの一例を示す模式図であり、（ａ）はダイス入側から見た平面図であり、（ｂ）は（ａ）のＣ−Ｃ断面図であり、（ｃ）は（ａ）のア部拡大図である。図６は、図５に示すダイスに用いることができるガイドの例を示す模式図であり、（ａ）は長手方向に垂直な断面図であり、（ｂ）は（ａ）のＤ−Ｄ断面図である。
【００３５】
図４〜６に示すように、中空石英ガラス素材１は、その内部が加圧された状態で、加熱されるので、加熱炉５内で徐々に外径が大きくなり、ダイス４−３内に複数箇所（図５に示す例では２カ所）設置されたかさ密度が１．５Ｍｇ／ｍ3以下の炭素材のガイド（以下、単に「ガイド」と呼ぶ。）１２で構成される内面空間に拘束され、目的寸法の中空石英ガラス中間体２に成形される。
【００３６】
この例では、ガイド１２の表面間の距離によって目的とする中空石英ガラス中間体２の外径寸法が決まる。中空石英ガラス素材１の外周は、ガイドの少なくとも一部で接触させれば良く、長手方向のどの位置で接触が開始するのかは、中空石英ガラス素材１の温度および加圧の条件によって定まる。接触位置の変動を配慮して、長手方向の中央部で接触を開始させるのがよい。
【００３７】
ダイス４−３は、リング状の外枠１１と、ガイド１２とから構成される。そして、このダイス４−３を用いる場合には、図５（ｃ）に示すように、中空石英ガラス素材１は、ガイド１２の内面と接することで、外径が形成される。このため、単に、リング状のダイスを用いる場合と比較して、接触面積が減少し、また、リング状の外枠１１と中空石英ガラス中間体２との間に一定の隙間ができることで、中空石英ガラス中間体２の冷却が進みやすく、ダイス４−３の酸化、消耗が低減される。
【００３８】
図６に示すように、ガイド１２の内部には、空間１３が形成されており、この空間１３内に不活性ガスが導入される。そして、ガイド１２は、例えば、その一端は閉鎖されており、他端は不活性ガス導入管を設置するためのネジ加工が施されているものである。
【００３９】
なお、図５および６では棒状突起部が２個の場合を示したが、個数には特に制限はない。ただし、不活性ガスの流動の観点からは個数は少ない方がよい。また、外枠１１も図５に示すリング状のものでなくてもよいが、あまりに石英ガラスシリンダとの隙間が大きくなるようなものであると、外気が混入し、ヒータの温度を低下させたりする。このため、外枠１１としては、図５に示すリング状のものであって、所望の石英ガラス管の外径より１．０〜５．０ｍｍ大きい内径を有するものがより望ましい。
【００４０】
ガイド１２としては、かさ密度１．５Ｍｇ／ｍ3以下の炭素材で構成するのがよい。この理由は下記の通りである。
【００４１】
（１）成形過程にある中空石英ガラス素材１は、加熱炉５内で少なくとも軟化点以上に加熱されており、粘度も４．５×１０7ｐｏｉｓｅ以下と比較的軟らかい状態にある。一方、従来、ダイスは、かさ密度が１．８Ｍｇ／ｍ3程度で硬さが６０ＨＳ（ショア硬さ）程度である。従って、このような高温環境下で、石英ガラスと硬質の炭素材とを接触させると、接触箇所にツールマークが発生する。この観点からは、かさ密度が１．５Ｍｇ／ｍ3以下の軟質の炭素材を用いる必要がある。
【００４２】
（２）成形過程にある中空石英ガラス素材は、１７００℃以上という高温環境において、炭素材で構成されるガイドと接触する。このため、接触箇所において比較的容易に石英ガラスと炭素材とが反応してＳｉＣが形成され、石英ガラス管表面にツールマークおよび不純物による汚染が発生しやすい。しかし、かさ密度１．５Ｍｇ／ｍ3以下の炭素材は、極めて気孔率が高いため、炭素材内部に不活性ガスを導入すれば、そのガスが石英ガラスとの接触域全域に均等に流れ、接触域を不活性雰囲気に維持することができ、ＳｉＣの発生を防止することができる。しかも、炭素材の消耗を極限まで抑制することができる。
【００４３】
（３）成形過程にある中空石英ガラス素材１は、ヒータ内で加熱され、その後、ダイス内で、冷却されつつ成形されるが、このときの冷却速度が遅い場合には、微少な変形が発生する可能性がある。しかし、かさ密度１．５Ｍｇ／ｍ3以下の炭素材を用いたダイス４−３であれば、前述のように、内部から不活性ガスを導入させることができるので、成形途中だけでなく、成形完了後も継続的に不活性雰囲気ガスを供給することができる。このため、石英ガラスの冷却を促進でき、微少な変形を防止することができる。
【００４４】
なお、外枠１１は、通常の炭素材（かさ密度１．８Ｍｇ／ｍ3程度またはそれ以上）を用いるのがよい。これは、石英ガラスと接触する棒状突起部は、柔らかくて、気孔が多く不活性ガスを通しやすい材料とする必要があるが、石英ガラスと接触しない外枠は、むしろ機械的強度が高い方がよいためである。
【００４５】
＜延伸工程＞
図７（ａ）に示すように、本発明の延伸工程開始前には、例えば、中空石英ガラス中間体２を十分に冷却した後、双方のチャック８、９を上流側（図の左側）へ移動させておき、石英ガラス管３を製造する準備をする。なお、図７の例は、拡管工程と同じ加熱炉５を用いる場合を示しているため、加熱炉５内にダイス４が設置されているが、延伸工程では、石英ガラス管がダイス４に接触することはない。従って、延伸工程は、拡管工程とは別の加熱炉（ダイスの有無を問わない）を用いてもよい。このとき、例えば、一旦、中空石英ガラス中間体２とダミー６、７とを切断し、上記と同様の方法により、中空石英ガラス中間体２と別のダミー６、７とを溶着したものを、チャック８、９により保持してもよい。
【００４６】
図７（ｂ）に示すように、中空石英ガラス中間体２は、チャック８、９により回転が与えられつつ、加熱炉５に挿入され、その少なくとも一部が所定の温度にまで加熱され軟化される。この状態で、チャック８、９を図面右方向に移動させ、中空石英ガラス中間体２は、加圧された状態または加圧されない状態で延伸され、目標寸法の石英ガラス管３に製造される。
【００４７】
このとき、拡管工程の場合と同様に、加熱炉５内は、アルゴン、ヘリウム、窒素などの不活性ガス雰囲気とするのが望ましい。加熱炉に導入する不活性ガスの量も、拡管工程の場合と同様の理由から、５０〜２００（Ｌ／ｍｉｎ）とすることが望ましい。
【００４８】
図７（ａ）および（ｂ）に示す例では、ダミー６は、中空形状を有し、その後端には、例えば、密閉ホルダ１０が設置され、その後方には加圧装置（図示しない）が設置され、加圧装置は、窒素、空気等の加圧用ガスを中空石英ガラス素材１内に導入することにより加圧可能な手段を備えている。但し、以下に詳しく説明するように、この加圧手段は必須ではない。
【００４９】
なお、加圧手段を備える場合には、図７（ａ）および（ｂ）に示すように、中空石英ガラス素材１の左端から加圧する構成に限られず、中空石英ガラス中間体２の右端から加圧する構成であってもよいことは、拡管工程と同様である。
【００５０】
中空石英ガラス中間体２および石英ガラス管３の回転速度は、拡管工程の場合と同様の理由から、１０〜３０（ｒｐｍ）とすることが望ましく、また、入側チャック８の回転速度と出側チャック９の回転速度とは、基本的に速度差を持たせないことが望ましい。また速度差を持たせる場合は１（ｒｐｍ）以下とする。
【００５１】
入側のチャックの走行速度と出側チャック走行速度との比は、中空石英ガラス中間体２の断面積と石英ガラス管３の断面積の比の逆数と一致するように設定すればよい。
【００５２】
ここで、中空石英ガラス中間体の外径（ｍｍ）および内径（ｍｍ）をそれぞれＯＤ1およびＩＤ2とし、石英ガラス管の外径（ｍｍ）および内径（ｍｍ）をそれぞれＯＤ2およびＩＤ2とするとき、（ＯＤ1／ＩＤ1）および（ＯＤ2／ＩＤ2）が実質的に同一となる条件で延伸する場合には、これは加工前後の断面形状が相似形であることを意味するので、石英ガラス中間体２の内部を加圧する必要がない。従って、密閉ホルダ１０を設置しないか、設置しても開口状態としておく必要がある。
【００５３】
一方、１．０＜（ＯＤ1／ＩＤ1）／（ＯＤ2／ＩＤ2）の条件で延伸する場合には、中空石英ガラス中間体２の内部を加圧する必要があるため、密閉ホルダ１０を設置し、加圧装置を使用する必要がある。また、（ＯＤ1／ＩＤ1）／（ＯＤ2／ＩＤ2）が大きすぎると、石英ガラス管３の寸法精度を確保できない、温度条件によっては石英ガラス管３が破損するといった問題が生じることがある。従って、延伸工程において中空石英ガラス中間体２の内部を加圧する場合には、下記の（２）式を満足する条件で延伸するのが望ましい。
１．０＜（ＯＤ1／ＩＤ1）／（ＯＤ2／ＩＤ2）≦１．５・・・（２）
【００５４】
＜その他＞
中空石英ガラス素材１を形成する石英ガラス素材としては、ＶＡＤ法などで製造される合成石英ガラスのみではなく、天然石英ガラスあるいはその他の石英ガラスを用いても良い。
【００５５】
加工時の中空石英ガラス素材１や中空石英ガラス中間体２の温度は、軟化点を左右するＯＨ基、Ｃｌ基等の濃度との関係で設定すればよい。加熱炉内は、酸化防止のため通常は不活性雰囲気とする。これらの温度域に適用できるダイスとしては、酸化アルミナ系の酸化物、タングステン、モリブデン等の金属、黒鉛等を用いればよい。この中でも高温域での強度並びに純度の面から黒鉛を用いるのが好ましい。
【実施例】
【００５６】
高純度のＳｉＣｌ4を酸水素火炎中で加水分解反応させて、ＳｉＯ2微粒子を堆積成長させた多孔質体を焼結、透明化して、合成石英ガラスインゴットとし、この合成石英ガラスインゴットを出発素材として、中空石英ガラス素材を作製した。そして、この中空石英ガラス素材から表１および２に示す条件で石英ガラス管を製造し、下記の方法により寸法精度を求めるとともに、外表面の性状を調査した。その結果を表３に示す。
【００５７】
なお、本発明例１〜５および比較例１では、公称外径１３５ｍｍ、公称内径６６ｍｍの中空石英ガラス素材から公称外径５０ｍｍ、公称内径４６ｍｍの石英ガラス管を製造した例であり、本発明例６は、公称外径１３５ｍｍ、公称内径４０ｍｍの中空石英ガラス素材から公称外径５０ｍｍ、公称内径４６ｍｍの石英ガラス管を製造した例である。また、本発明例１、３および５においては、図１に示す装置を用いた。本発明例２、４および６においては、図４に示す装置を用い、かさ密度が１．１５Ｍｇ／ｍ3の炭素材で構成されるガイドにより中空石英ガラス中間体の外径を規制した。
【００５８】
＜寸法精度＞
中空石英ガラス素材、中空石英ガラス中間体および石英ガラス管それぞれの外径、肉厚および内径を測定した。外径は、長さ方向に１００ｍｍピッチの測定位置において、円周方向に等間隔で４箇所をレーザースキャンマイクロメータで測定した。肉厚は、長さ方向に１００ｍｍピッチの測定位置において、円周方向に等間隔で８箇所を超音波肉厚計で測定した。内径は、測定された外径と肉厚から計算によって求められた。尚、石英ガラス管については延伸された全長の内外径変動の少ない５０００ｍｍを選び寸法測定を実施した。
【００５９】
偏肉は、肉厚の測定結果から、円周方向８箇所の測定値のうちの最大値および最小値の差を全ての測定位置について求め、それらの値のうちの最大値とする。非円は、外径の測定結果から、円周方向４カ所の測定値のうちの最大値および最小値の差を全ての測定位置について求め、それらの値のうちの最大値とする。
【００６０】
【表１】
2008266060.tif 000003
【００６１】
【表２】
2008266060.tif 000004
【００６２】
【表３】
2008266060.tif 000005
【００６３】
表３に示すように、比較例１では、外表面状態は良いものの、外径変動および肉厚変動が本発明例に比べて大きかった。偏肉および非円に関しても同様の結果となった。光ファイバ用途で使用する石英ガラス管の場合、このように偏肉や非円が大きいと光ファイバの特性が低下するため到底使用することができない。
【００６４】
本発明例１〜６においては、いずれも光ファイバ用途で使用可能な寸法精度および外表面状態を有する石英ガラス管を製造することができた。特に、（ＯＤ1／ＩＤ1）／（ＯＤ2／ＩＤ2）が１．５以下である本発明例１〜４および６においては、この値が１．５を超える本発明例５より、高い寸法精度を有していた。
【００６５】
特に、かさ密度が１．１５Ｍｇ／ｍ3の炭素材で構成されるガイドを使用した本発明例２、４および６では、石英ガラス管の外表面に傷は観察されなかった。その他の本発明例では、使用可能ではあるものの、微小な傷が発生した。また、本発明例６では、（ＯＤ0／ＩＤ0）／（ＯＤ2／ＩＤ2）が３．０９９と高く、しかも、寸法精度および外表面状態に優れる石英ガラス管を製造することができた。
【産業上の利用可能性】
【００６６】
本発明によれば、偏肉率、非円率といった寸法特性が非常に優れた石英ガラス管を製造することができる。特に、本発明の望ましい態様によれば、石英ガラス素管のサイズおよび延伸後の石英ガラス管のサイズの選択自由度が大きい。
【図面の簡単な説明】
【００６７】
【図１】本発明の拡管工程の一例を示す模式図であり、（ａ）は拡管途中の状態を示す図であり、（ｂ）は拡管終了の状態を示す図である。
【図２】図１に示す拡管工程に用いることができるダイスの一例を示す模式図であり、（ａ）はダイス入側から見た平面図であり、（ｂ）は（ａ）のＡ−Ａ断面図である。
【図３】図１に示す拡管工程に用いることができるダイスの他の例を示す模式図であり、（ａ）はダイス入側から見た平面図であり、（ｂ）は（ａ）のＢ−Ｂ断面図である。
【図４】本発明の拡管工程の他の例を示す模式図である。
【図５】図４に示す拡管工程に用いることができるダイスの一例を示す模式図であり、（ａ）はダイス入側から見た平面図であり、（ｂ）は（ａ）のＣ−Ｃ断面図であり、（ｃ）は（ａ）のア部拡大図である。
【図６】図５に示すダイスに用いることができるガイドの例を示す模式図であり、（ａ）は長手方向に垂直な断面図であり、（ｂ）は（ａ）のＤ−Ｄ断面図である。
【図７】本発明の延伸工程の一例を示す模式図であり、（ａ）は延伸開始時の状態を示す図であり、（ｂ）は延伸途中の状態を示す図である。
【符号の説明】
【００６８】
１．中空石英ガラス素材
２．中空石英ガラス中間体
３．石英ガラス管
４、４−１、４−２、４−３．ダイス
５．加熱炉
６、７．ダミー
８．入側チャック
９．出側チャック
１０．密閉ホルダ
１１．外枠
１２．ガイド
１３．空間
【図１】
2008266060.tif 000006
【図２】
2008266060.tif 000007
【図３】
2008266060.tif 000008
【図４】
2008266060.tif 000009
【図５】
2008266060.tif 000010
【図６】
2008266060.tif 000011
【図７】
2008266060.tif 000012